(57)【特許請求の範囲】
【請求項１】
上面に複数の接続パッドが設けられ、且つ、その上に前記接続パッドに対応する部分に開口部を有する絶縁膜が設けられた半導体基板と、前記絶縁膜の開口部を介して露出された前記接続パッド上およびその周囲における前記絶縁膜上に設けられた柱状の上層接続パッドと、少なくとも前記絶縁膜上に上面が前記上層接続パッドの上面と面一となるように設けられた非感光性ポリイミド系樹脂からなる保護膜と、前記保護膜上に前記上層接続パッドの上面に接続されて設けられた配線とを備え、
前記配線の接続パッド部上に柱状電極が設けられ、
前記配線を含む前記保護膜上に、エポキシ系樹脂からなる封止膜がその上面が前記柱状電極の上面と面一となるように設けられていることを特徴とする半導体装置。
【請求項２】
請求項１に記載の発明において、前記上層接続パッドの高さは、１０〜４０μであることを特徴とする半導体装置。
【請求項３】
請求項１に記載の発明において、前記保護膜は、前記絶縁膜上および前記半導体基板の周囲に上面が前記上層接続パッドの上面と面一となるように設けられていることを特徴とする半導体装置。
【請求項４】
請求項３に記載の発明において、前記半導体基板およびその周囲の前記保護膜はベース板上に設けられていることを特徴とする半導体装置。
【請求項５】
請求項４に記載の発明において、前記ベース板は前記半導体基板と同一の半導体からなることを特徴とする半導体装置。
【請求項６】
請求項１に記載の発明において、前記保護膜は前記絶縁膜上のみに設けられていることを特徴とする半導体装置。
【請求項７】
請求項１に記載の発明において、前記柱状電極の高さは、前記上層接続パッドの高さよりも高いことを特徴とする半導体装置。
【請求項８】
請求項１に記載の発明において、前記柱状電極上に半田ボールが設けられていることを特徴とする半導体装置。
【請求項９】
請求項１に記載の発明において、前記上層接続パッドの径は前記絶縁膜の開口部の径よりも２μｍ以上大きくなっていることを特徴とする半導体装置。
【請求項１０】
上面に複数の接続パッドが設けられ、且つ、その上に前記接続パッドに対応する部分に開口部を有する絶縁膜が設けられた半導体基板を用意する工程と、
前記絶縁膜の開口部を介して露出された前記接続パッド上およびその周囲における前記絶縁膜上に柱状の上層接続パッドを形成する工程と、
少なくとも前記絶縁膜上に、非感光性ポリイミド系樹脂からなる保護膜をその厚さが前記上層接続パッドの高さよりも厚くなるように形成する工程と、
前記保護膜の上面側を研削して、前記上層接続パッドの上面を露出させ、且つ、この露出された上層接続パッドの上面を含む前記保護膜の上面を平坦化する工程と、
前記保護膜上に配線を前記上層接続パッドの上面に接続させて形成する工程と、
前記配線の接続パッド部上に柱状電極を形成する工程と、
前記配線を含む前記保護膜上に、前記エポキシ系樹脂からなる封止膜をその上面が前記柱状電極の上面と面一となるように形成する工程とを有することを特徴とする半導体装置の製造方法。
【請求項１１】
請求項１０に記載の発明において、前記保護膜を形成する工程は、前記半導体基板をベース板上に配置し、前記絶縁膜上および前記半導体基板の周囲における前記ベース板上に前記保護膜をその厚さが前記上層接続パッドの高さよりも厚くなるように形成する工程であることを特徴とする半導体装置の製造方法。
【請求項１２】
請求項１１に記載の発明において、前記ベース板は前記半導体基板と同一の半導体からなることを特徴とする半導体装置の製造方法。
【請求項１３】
請求項１０に記載の発明において、前記露出された上層接続パッドの上面を含む前記保護膜の上面を平坦化する工程後においては、前記保護膜は前記絶縁膜上のみに形成されていることを特徴とする半導体装置の製造方法。
【請求項１４】
請求項１３に記載の発明において、前記柱状電極上に半田ボールを形成する工程を有することを特徴とする半導体装置の製造方法。
【請求項１５】
請求項１０に記載の発明において、前記上層接続パッドは、その径が前記絶縁膜の開口部の径よりも２μｍ以上大きくなるように形成することを特徴とする半導体装置の製造方法。
【発明の詳細な説明】
【技術分野】
【０００１】
この発明は半導体装置およびその製造方法に関する。
【背景技術】
【０００２】
従来の半導体装置には、半導体基板の上面中央部に所定の機能の集積回路が設けられ、半導体基板の上面周辺部に複数の接続パッドが集積回路に接続されて設けられ、半導体基板の上面に、接続パッドに対応する部分に開口部を有する絶縁膜および保護膜が設けられ、保護膜の上面に配線が絶縁膜および保護膜の開口部を介して接続パッドに接続されて設けられ、配線の接続パッド部上面に柱状電極が設けられたものがある（例えば、特許文献１参照）。この場合、保護膜は感光性ポリイミドによって形成されている（特許文献１の第１７段落参照）。
【０００３】
【特許文献１】特開平５−２１８０４２号公報
【発明の開示】
【発明が解決しようとする課題】
【０００４】
ところで、最近では、上記のような半導体装置の多ピン化（柱状電極数の増大）がより一層進行し、配線の微細化に伴い、接続パッドの狭ピッチ化が進行している。しかしながら、感光性ポリイミドからなる保護膜にフォトリソグラフィ法により開口部を形成する場合には、その解像性の制約から、開口部の径として３０μｍ程度が限界であり、接続パッドの狭ピッチ化にも限界があるという問題があった。
【０００５】
そこで、この発明は、接続パッドのより一層の狭ピッチ化を図ることができる半導体装置およびその製造方法を提供することを目的とする。
【課題を解決するための手段】
【０００６】
上記目的を達成するため、請求項１に記載の発明に係る半導体装置は、上面に複数の接続パッドが設けられ、且つ、その上に前記接続パッドに対応する部分に開口部を有する絶縁膜が設けられた半導体基板と、前記絶縁膜の開口部を介して露出された前記接続パッド上およびその周囲における前記絶縁膜上に設けられた柱状の上層接続パッドと、少なくとも前記絶縁膜上に上面が前記上層接続パッドの上面と面一となるように設けられた非感光性ポリイミド系樹脂からなる保護膜と、前記保護膜上に前記上層接続パッドの上面に接続されて設けられた配線とを備え、前記配線の接続パッド部上に柱状電極が設けられ、前記配線を含む前記保護膜上に、エポキシ系樹脂からなる封止膜がその上面が前記柱状電極の上面と面一となるように設けられていることを特徴とするものである。
請求項１４に記載の発明に係る半導体装置の製造方法は、上面に複数の接続パッドが設けられ、且つ、その上に前記接続パッドに対応する部分に開口部を有する絶縁膜が設けられた半導体基板を用意する工程と、前記絶縁膜の開口部を介して露出された前記接続パッド上およびその周囲における前記絶縁膜上に柱状の上層接続パッドを形成する工程と、少なくとも前記絶縁膜上に、非感光性ポリイミド系樹脂からなる保護膜をその厚さが前記上層接続パッドの高さよりも厚くなるように形成する工程と、前記保護膜の上面側を研削して、前記上層接続パッドの上面を露出させ、且つ、この露出された上層接続パッドの上面を含む前記保護膜の上面を平坦化する工程と、前記保護膜上に配線を前記上層接続パッドの上面に接続させて形成する工程と、前記配線の接続パッド部上に柱状電極を形成する工程と、前記配線を含む前記保護膜上に、前記エポキシ系樹脂からなる封止膜をその上面が前記柱状電極の上面と面一となるように形成する工程とを有することを特徴とするものである。
【発明の効果】
【０００７】
この発明によれば、絶縁膜の開口部を介して露出された接続パッド上およびその周囲における絶縁膜上に柱状の上層接続パッドを形成し、その上に厚さが上層接続パッドの高さよりも厚くなるように形成された保護膜の上面側を研削して上層接続パッドの上面を露出させているので、保護膜に上層接続パッドの上面を露出させるための開口部をフォトリソグラフィ法により形成する必要がなく、これにより接続パッドのより一層の狭ピッチ化を図ることができる。
【発明を実施するための最良の形態】
【０００８】
（第１実施形態）
図１はこの発明の第１実施形態としての半導体装置の断面部を示す。この半導体装置は、シリコン、ガラス布基材エポキシ樹脂等からなる平面方形状のベース板１を備えている。ベース板１の上面には、ベース板１のサイズよりもある程度小さいサイズの平面方形状の半導体構成体２の下面がダイボンド材からなる接着層３を介して接着されている。半導体構成体２は、次に詳述するが、シリコン基板（半導体基板）４、接続パッド５、絶縁膜６、下地金属層７および上層接続パッド８により構成されている。
【０００９】
すなわち、半導体構成体２はシリコン基板４を備えている。シリコン基板４の下面はベース板１の上面に接着層３を介して接着されている。シリコン基板４の上面中央部には所定の機能の集積回路（図示せず）が設けられ、上面周辺部にはアルミニウム系金属等からなる複数の接続パッド５が集積回路に接続されて設けられている。
【００１０】
接続パッド５の中央部を除くシリコン基板４の上面には酸化シリコン等からなる絶縁膜６が設けられ、接続パッド５の中央部は絶縁膜６に設けられた開口部７を介して露出されている。絶縁膜６の開口部７を介して露出された接続パッド５の上面およびその周囲の絶縁膜６の上面には銅等からなる下地金属層８が設けられている。下地金属層８の上面全体には銅からなる柱状の上層接続パッド９が設けられている。上層接続パッド９の高さは１０〜４０μｍである。上層接続パッド９を柱状とする理由については後で説明する。
【００１１】
半導体構成体２の絶縁膜６の上面および半導体構成体２の周囲におけるベース板１の上面にはポリイミド系樹脂からなる保護膜１０がその上面が上層接続パッド９の上面と面一となるように設けられている。保護膜１０の上面には銅等からなる下地金属層１１が設けられている。下地金属層１１の上面全体には銅からなる配線１２が設けられている。下地金属層１１を含む配線１２の一端部は上層接続パッド９の上面に接続されている。
【００１２】
配線１２の接続パッド部上面には銅からなる柱状電極１３が設けられている。柱状電極１３の高さは、上層接続パッド９の高さよりも高く、一例として、５０〜１２０μｍに形成されている。配線１２を含む保護膜１０の上面にはエポキシ系樹脂等からなる封止膜１４がその上面が柱状電極１３の上面と面一となるように設けられている。柱状電極１３の上面には半田ボール１４が設けられている。
【００１３】
次に、この半導体装置の製造方法の一例について説明するに、まず、半導体構成体２の製造方法の一例について説明する。この場合、まず、図２に示すように、ウエハ状態のシリコン基板（以下、半導体ウエハ２１という）の上面にアルミニウム系金属等からなる接続パッド５および酸化シリコン等からなる絶縁膜６が形成され、接続パッド５の中央部が絶縁膜６に形成された開口部７を介して露出されたものを用意する。
【００１４】
この場合、半導体ウエハ２１の上面において各半導体装置が形成される領域には所定の機能の集積回路（図示せず）が形成され、接続パッド５はそれぞれ対応する領域に形成された集積回路に電気的に接続されている。また、半導体ウエハ２１の厚さは、図１に示すシリコン基板４の厚さよりもある程度厚くなっている。なお、図２において、符号２２で示す領域はダイシングストリートに対応する領域である。
【００１５】
次に、図３に示すように、絶縁膜６の開口部７を介して露出された接続パッド５の上面を含む絶縁膜６の上面全体に下地金属層８を形成する。この場合、下地金属層８は、無電解メッキにより形成された銅層のみであってもよく、またスパッタにより形成された銅層のみであってもよく、さらにスパッタにより形成されたチタン等の薄膜層上にスパッタにより銅層を形成したものであってもよい。
【００１６】
次に、下地金属層８の上面にメッキレジスト膜２３をパターン形成する。この場合、上層接続パッド９形成領域に対応する部分におけるメッキレジスト膜２３には開口部２４が形成されている。次に、下地金属層８をメッキ電流路とした銅の電解メッキを行なうことにより、メッキレジスト膜２３の開口部２４内の下地金属層８の上面に柱状の上層接続パッド９を形成する。この状態における、柱状の上層接続パッド９の高さは１５〜４５μｍである。
【００１７】
次に、メッキレジスト膜２３を剥離し、次いで、上層接続パッド９をマスクとして下地金属層８の不要な部分をエッチングして除去すると、図４に示すように、上層接続パッド９下にのみ下地金属層８が残存される。次に、図５に示すように、半導体ウエハ２１の下面側を適宜に研削し、半導体ウエハ２１の厚さをある程度薄くする。
【００１８】
次に、図６に示すように、半導体ウエハ２１の下面全体に接着層３を接着する。接着層３は、エポキシ系樹脂、ポリイミド系樹脂等のダイボンド材からなるものであり、加熱加圧により、半硬化した状態で半導体ウエハ２１の下面全体に固着する。次に、図７に示すように、半導体ウエハ２１、絶縁膜６および接着層３をダイシングストリート２２に沿って切断すると、シリコン基板４の接続パッド５上に柱状の上層接続パッド９を有し、且つ、シリコン基板４の下面に接着層３を有する半導体構成体２が複数個が得られる。
【００１９】
次に、このようにして得られた半導体構成体２を用いて、図１に示す半導体装置を製造する場合の一例について説明する。まず、図８に示すように、図１に示す完成された半導体装置を複数個形成することが可能な面積を有するベース板１を用意する。ベース板１は、シリコンからなる場合にはウエハ状態のものであり、ガラス布基材エポキシ樹脂からなる場合には例えば平面方形状である。
【００２０】
次に、ベース板１の上面の互いに離間する複数の半導体構成体配置領域に複数の半導体構成体２のシリコン基板４の下面に固着された接着層３を接着する。ここでの接着は、加熱加圧により、接着層３を本硬化させる。
【００２１】
次に、図９に示すように、半導体構成体２を含むベース板１の上面に、スクリーン印刷法、スピンコート法等により、ポリイミド系樹脂からなる保護膜１０をその厚さが上層接続パッド９の高さよりも厚くなるように形成する。したがって、この状態では、上層接続パッド９の上面は保護膜１０によって覆われている。
【００２２】
次に、保護膜１０および上層接続パッド９の上面側を適宜に研削し、図１０に示すように、上層接続パッド９の上面を露出させ、且つ、この露出された上層接続パッド９の上面を含む保護膜１０の上面を平坦化する。このように、上層接続パッド９の上面側を適宜に、例えば１〜５μｍ、研削して、上層接続パッド９をその高さが１０〜４０μｍの柱状とする。
【００２３】
ここで、以上のように、絶縁膜６の開口部７を介して露出された接続パッド５上およびその周囲における絶縁膜６上に柱状の上層接続パッド９を形成し、その上に厚さが上層接続パッド９の高さよりも厚くなるように形成された保護膜１０の上面側を適宜に研削して上層接続パッド９の上面を露出させているので、保護膜１０に上層接続パッド９の上面を露出させるための開口部をフォトリソグラフィ法により形成する必要がなく、これにより接続パッド５のより一層の狭ピッチ化を図ることができる。
【００２４】
例えば、絶縁膜６の開口部７を円形状とし、上層接続パッド９を円柱状とした場合には、上層接続パッド９の径は、接続パッド５の平面サイズにもよるが、絶縁膜６の開口部７の径よりも２〜１０μｍ大きくて、後述する下地金属層１１のエッチング時にそのエッチング液が上層接続パッド９の上部の部分に染み込まない程度の大きさであればよい。
【００２５】
一例として、上層接続パッド９の当初の高さを２５μｍ程度とする場合には、上層接続パッド９の径を１０μｍ程度とすることは加工上容易である（この場合、図３に示すメッキレジスト膜２３は解像度の良いポジ型のフォトレジストによって形成する）。上層接続パッド９の径を１０μｍ程度とすると、上層接続パッド９間の間隔も同じく１０μｍ程度とすることができる。このようにした場合には、接続パッド５のピッチを２０μｍ程度とすることができ、接続パッド５のより一層の狭ピッチ化を図ることができる。
【００２６】
この場合、絶縁膜６の開口部７の径は、上層接続パッド９の径よりも２μｍ小さいと、８μｍとなるが、絶縁膜６を酸化シリコンによって比較的薄く形成すると、径８μｍ程度の開口部７をフォトリソグラフィ法により形成することは容易である。また、保護膜１０に上層接続パッド９の上面を露出させるための開口部をフォトリソグラフィ法により形成する必要がないので、その材料として、感光性ポリイミド系樹脂よりも安価である非感光性ポリイミド系樹脂を用いることができる。
【００２７】
次に、図１１に示すように、上層接続パッド９を含む保護膜１０の研削により平坦化された上面全体に、無電解メッキ等により、銅等からなる下地金属層１１を形成する。次に、下地金属層１１の上面にメッキレジスト膜２５をパターン形成する。この場合、配線１２形成領域に対応する部分におけるメッキレジスト膜２５には開口部２６が形成されている。次に、下地金属層１１をメッキ電流路とした銅の電解メッキを行なうことにより、メッキレジスト膜２５の開口部２６内の下地金属層１１の上面に配線１２を形成する。次に、メッキレジスト膜２５を剥離する。
【００２８】
次に、図１２に示すように、配線１２を含む下地金属層１１の上面にメッキレジスト膜２７をパターン形成する。この場合、柱状電極１３形成領域に対応する部分におけるメッキレジスト膜２７には開口部２８が形成されている。次に、下地金属層１１をメッキ電流路とした銅の電解メッキを行うことにより、メッキレジスト膜２７の開口部２８内の配線１２の接続パッド部上面に柱状電極１３を、この状態において高さ５５〜１２５μｍに形成する。次に、メッキレジスト膜２７を剥離し、次いで、配線１２をマスクとして下地金属層１１の不要な部分をエッチングして除去すると、図１３に示すように、配線１２下にのみ下地金属層１１が残存される。
【００２９】
次に、図１４に示すように、配線１２および柱状電極１３を含む保護膜１０の上面に、スクリーン印刷、スピンコート法等により、エポキシ系樹脂等からなる封止膜１４をその厚さが柱状電極１３の高さよりも厚くなるように形成する。したがって、この状態では、柱状電極１３の上面は封止膜１４によって覆われている。
【００３０】
次に、封止膜１４および柱状電極１３の上面側を適宜に、例えば１〜５μｍ、研削し、図１５に示すように、柱状電極１３の上面を露出させ、且つ、この露出された柱状電極１３の上面を含む封止膜１４の上面を平坦化する。この状態における柱状電極１３の高さは５０〜１２０μｍである。次に、図１６に示すように、柱状電極１３の上面に半田ボール１３を形成する。次に、図１７に示すように、互いに隣接する半導体構成体２間において、封止膜１４、保護膜１０およびベース板１を切断すると、図１に示す半導体装置が複数個得られる。
【００３１】
このようにして得られた半導体装置では、半導体構成体２をそのサイズよりもある程度大きいサイズのベース板１上に配置しているが、ここで、このようなベース板１を用いる理由について説明する。上述の如く、接続パッド５のピッチを２０μｍ程度と極めて小さくした場合には、それに応じて接続パッド５の数が増大し、一定のサイズのシリコン基板４上のみでは配線１２の配置領域を確保することができなくなってしまう。そこで、上記のようなベース板１を用い、配線１２の配置領域を確保するようにしている。
【００３２】
（第２実施形態）
図１８はこの発明の第２実施形態としての半導体装置の断面部を示す。この半導体装置において、図１に示す半導体装置と大きく異なる点は、配線１２の接続パッド部に形成される柱状電極１３を、半導体構成体２と反対側に向けて突き出すのではなく、半導体構成体２側に向けて突き出して形成した点である。すなわち、半導体構成体２の下側にベース板１は配置されておらず、また、保護膜１０上に柱状電極１３間に充填される封止膜１４を有していない。半導体構成体２の周囲の保護膜１０中に柱状電極１３は下地金属層１１の接続パッド部下面に形成され、柱状電極１３間は半導体構成体２を覆う保護膜１０により充填されている。また、半田ボール１５は、このように下向きに形成された柱状電極１３の下面に形成されている。シリコン基板３の厚さは、柱状電極１３の高さができるだけ小さくてすむように薄くすることが望ましく、１００〜３００μｍとすることが推奨される。
【００３３】
以下、この実施形態について詳述する。半導体構成体２の絶縁膜６の上面および接着層３を含む半導体構成体２の周囲には保護膜１０が設けられている。この場合、保護膜１０の上面は上層接続パッド９の上面と面一となっている。保護膜１０の下面は接着層３の下面と面一となっている。配線１２を含む保護膜１０の上面にはソルダーレジスト等からなる上層オーバーコート膜３１が設けられている。
【００３４】
半導体構成体２の周囲の保護膜１０中には柱状電極１３が下地金属層１１を含む配線１２の接続パッド部下面に接続されて設けられている。柱状電極１３の下面には下地金属層３２が設けられている。下地金属層３２の下面は保護膜１０の下面と面一となっている。接着層３、保護膜１０および下地金属層３２の下面にはソルダーレジスト等からなる下層オーバーコート膜３３が設けられている。下地金属層３２の下面中央部に対応する部分における下層オーバーコート膜３３には開口部３４が設けられている。下層オーバーコート膜３３の開口部３４内およびその下方には半田ボール１５が下地金属層３２を含む柱状電極１３の下面に接続されて設けられている。
【００３５】
次に、この半導体装置の製造方法の一例について説明するに、まず、図１９に示すように、図８に示すベース板１と同一のベース板１を用意する。次に、ベース板１の上面全体に、無電解メッキ等により、銅等からなる下地金属層３２を形成する。次に、下地金属層３２の上面にメッキレジスト膜４１をパターン形成する。この場合、柱状電極１３形成領域に対応する部分におけるメッキレジスト膜４１には開口部４２が形成されている。
【００３６】
次に、下地金属層３２をメッキ電流路とした銅の電解メッキを行うことにより、メッキレジスト膜４１の開口部４２内の下地金属層３２の上面に柱状電極１３を形成する。柱状電極１３の高さは、柱状電極１３の上面が半導体構成体２の接続パッド９の上面と同一の高さになるようにする。次に、メッキレジスト膜４１を剥離し、次いで、柱状電極１３をマスクとして下地金属層３２の不要な部分をエッチングして除去すると、図２０に示すように、柱状電極１３下にのみ下地金属層３２が残存される。
【００３７】
次に、図２１に示すように、ベース板１の上面の相互に離間する複数の半導体構成体配置領域に複数の半導体構成体２のシリコン基板４の下面に固着された接着層３を接着する。ここでの接着は、加熱加圧により、接着層３を本硬化させる。
【００３８】
次に、図２２に示すように、半導体構成体２および柱状電極１３を含むベース板１の上面に、スクリーン印刷法、スピンコート法等により、ポリイミド系樹脂からなる保護膜１０をその厚さが柱状の上層接続パッド９および柱状電極１３の高さよりも厚くなるように形成する。したがって、この状態では、上層接続パッド９および柱状電極１３の上面は保護膜１０によって覆われている。
【００３９】
次に、保護膜１０、上層接続パッド９および柱状電極１３の上面側を適宜、例えば１〜５μｍ研削し、図２３に示すように、上層接続パッド９および柱状電極１３の上面を露出させ、且つ、この露出された上層接続パッド９および柱状電極１３の上面を含む保護膜１０の上面を平坦化する。
【００４０】
次に、図２４に示すように、上層接続パッド９および柱状電極１３を含む保護膜１０の上面全体に、無電解メッキ等により、銅等からなる下地金属層１１を形成する。次に、下地金属層１１の上面にメッキレジスト膜４３をパターン形成する。この場合、配線１２形成領域に対応する部分におけるメッキレジスト膜４３には開口部４４が形成されている。次に、下地金属層１１をメッキ電流路とした銅の電解メッキを行なうことにより、メッキレジスト膜４３の開口部４４内の下地金属層１１の上面に配線１２を形成する。
【００４１】
次に、メッキレジスト膜４３を剥離し、次いで、配線１２をマスクとして下地金属層１１の不要な部分をエッチングして除去すると、図２５に示すように、配線１２下にのみ下地金属層１１が残存される。次に、ベース板１を全て研削して除去すると、図２６に示すように、保護膜１０、接着層３および下地金属層３２の下面が露出される。
【００４２】
次に、図２７に示すように、配線１２を含む保護膜１０の上面に、スクリーン印刷、スピンコート法等により、ソルダーレジスト等からなる上層オーバーコート膜３１を形成する。また、保護膜１０、接着層３および下地金属層３２の下面に、スクリーン印刷、スピンコート法等により、ソルダーレジスト等からなる下層オーバーコート膜３３を形成する。
【００４３】
次に、下地金属層３２の下面中央部に対応する部分における下層オーバーコート膜３３に、フォトリソグラフィ法により、開口部３４を形成する。次に、下層オーバーコート膜３３の開口部３４内およびその下方に半田ボール１５を下地金属層３２を含む柱状電極１３の下面に接続させて形成する。次に、図２８に示すように、互いに隣接する半導体構成体２間において、上層オーバーコート膜３１、保護膜１０および下層オーバーコート膜３３を切断すると、図１８に示す半導体装置が複数個得られる。
【００４４】
（第３実施形態）
図２９はこの発明の第３実施形態としての半導体装置の断面部を示す。この半導体装置において、図１８に示す半導体装置と大きく異なる点は、半導体構成体２のシリコン基板４の下面を接着層３を介して平面方形状の放熱層３５ａの上面に固着し、下地金属層３２ａを含む放熱層３５ａ下に放熱用の半田ボール１５ａを設けた点である。
【００４５】
次に、この半導体装置の製造方法の一部について説明する。この場合、図１９に示すような工程において、まず、下地金属層３２の上面に銅の電解メッキにより接続パッド３５および放熱層３５ａを形成する。次に、接続パッド３５の上面に銅の電解メッキにより柱状電極１３を形成する。次に、接続パッド３５および放熱層３５ａをマスクとして下地金属層３２の不要な部分をエッチングして除去する。次に、半導体構成体２のシリコン基板４の下面を接着層３を介して放熱層３５ａの上面に接着する。
【００４６】
そして、図２７に示すような工程において、接続パッド３５下の下地金属層３２の下面中央部および放熱層３５ａ下の下地金属層３２ａの下面の複数の箇所に対応する部分における下層オーバーコート膜３３に、フォトリソグラフィ法により、開口部３４、３４ａを形成する。次に、下層オーバーコート膜３３の開口部３４、３４ａ内およびその下方に半田ボール１５、１５ａを下地金属層３２、３２ａに接続させて形成する。次に、上記のような切断工程を経ると、図２９に示す半導体装置が複数個得られる。
【００４７】
（第４実施形態）
図３０はこの発明の第４実施形態としての半導体装置の断面部を示す。この半導体装置において、図１８に示す半導体装置と異なる点は、接着層３および下地金属層３２を有せず、半導体構成体２のシリコン基板４、保護膜１０および柱状電極１３の下面を面一とし、下層オーバーコート膜３３の開口部３４内およびその下方に半田ボール１５を柱状電極１３の下面に接続させて設けた点である。この場合の製造方法としては、図２６に示す状態において、さらに保護膜１０、接着層３および下地金属層３２の下面側をシリコン基板４および柱状電極１３の下面が共に露出するまで研削すればよい。
【００４８】
（第５実施形態）
図３１はこの発明の第５実施形態としての半導体装置の断面部を示す。この半導体装置において、図１に示す半導体装置と異なる点は、配線１２の接続パッド上面にコンデンサや抵抗等からなるチップ部品５１の両電極（図示せず）を半田５２を介して接合し、半田５２を含むチップ部品５１を封止膜１０で覆った点である。この場合の製造方法としては、図１３に示すような工程後に、チップ部品５１を搭載すればよい。
【００４９】
（第６実施形態）
図３２はこの発明の第６実施形態としての半導体装置の断面部を示す。この半導体装置において、図１８に示す半導体装置と異なる点は、コンデンサや抵抗等からなるチップ部品５１を、その両電極（図示せず）を半田５２および上層オーバーコート膜３１の開口部５３を介して配線１２の接続パッド部上面に接合させた状態で、上層オーバーコート膜３１の上面に搭載した点である。
【００５０】
（第７実施形態）
図３３はこの発明の第７実施形態としての半導体装置の断面部を示す。この半導体装置において、図１に示す半導体装置と大きく異なる点は、配線を２層とした点である。すなわち、上層接続パッド９を含む保護膜１０の上面には第１の下地金属層１１Ａを含む第１の配線１２Ａが設けられている。第１の下地金属層１１Ａを含む第１の配線１２Ａは上層接続パッド９の上面に接続されている。
【００５１】
第１の配線１２Ａを含む保護膜１０の上面には感光性ポリイミド系樹脂からなる上層絶縁膜１６が設けられている。上層絶縁膜１６の上面には第２の下地金属層１１Ｂを含む第２の配線１２Ｂが設けられている。第２の下地金属層１１Ｂを含む第２の配線１２Ｂの一端部は、上層絶縁膜１６の開口部１７を介して第１の配線１２Ａの接続パッド部に接続されている。
【００５２】
第２の配線１２Ｂの接続パッド部上面には柱状電極１３が設けられている。第２の配線１２Ｂを含む上層絶縁膜１６の上面には封止膜１４がその上面が柱状電極１３の上面と面一となるように設けられている。柱状電極１３の上面には半田ボール１５が設けられている。なお、配線は３層以上としてもよい。
【００５３】
（第８実施形態）
図３４はこの発明の第８実施形態としての半導体装置の断面部を示す。この半導体装置において、図１に示す半導体装置と異なる点は、ベース板１および接着層３を有せず、シリコン基板４の平面サイズをベース板１の平面サイズと同一とした点である。この場合の製造方法の一例において当初用意するものは、図３５に示すように、半導体ウエハ２１のダイシングストリート２２に対応する領域間の間隔が図２に示す場合よりもある程度大きくなったものであればよい。この場合、ベース板１および接着層３を用いないため、図１７に示すような工程において、半導体ウエハ２１等をダイシングストリート２２に沿って切断することになる。
【００５４】
（その他の実施形態）
例えば、図１７および図２８に示す場合では、互いに隣接する半導体構成体２間において切断したが、これに限らず、２個またはそれ以上の半導体構成体２を１組として切断し、マルチチップモジュール型の半導体装置を得るようにしてもよい。この場合、２個で１組の半導体構成体２は同種、異種のいずれであってもよい。また、上述した各実施形態の要素を適宜組み合わせることも可能である。
【図面の簡単な説明】
【００５５】
【図１】この発明の第１実施形態としての半導体装置の断面図。
【図２】図１に示す半導体装置の製造方法の一例において、当初用意したものの断面図。
【図３】図２に続く工程の断面図。
【図４】図３に続く工程の断面図。
【図５】図４に続く工程の断面図。
【図６】図５に続く工程の断面図。
【図７】図６に続く工程の断面図。
【図８】図７に続く工程の断面図。
【図９】図８に続く工程の断面図。
【図１０】図９に続く工程の断面図。
【図１１】図１０に続く工程の断面図。
【図１２】図１１に続く工程の断面図。
【図１３】図１２に続く工程の断面図。
【図１４】図１３に続く工程の断面図。
【図１５】図１４に続く工程の断面図。
【図１６】図１５に続く工程の断面図。
【図１７】図１６に続く工程の断面図。
【図１８】この発明の第２実施形態としての半導体装置の断面図。
【図１９】図１８に示す半導体装置の製造方法の一例において、当初の工程の断面図。
【図２０】図１９に続く工程の断面図。
【図２１】図２０に続く工程の断面図。
【図２２】図２１に続く工程の断面図。
【図２３】図２２に続く工程の断面図。
【図２４】図２３に続く工程の断面図。
【図２５】図２４に続く工程の断面図。
【図２６】図２５に続く工程の断面図。
【図２７】図２６に続く工程の断面図。
【図２８】図２７に続く工程の断面図。
【図２９】この発明の第３実施形態としての半導体装置の断面図。
【図３０】この発明の第４実施形態としての半導体装置の断面図。
【図３１】この発明の第５実施形態としての半導体装置の断面図。
【図３２】この発明の第６実施形態としての半導体装置の断面図。
【図３３】この発明の第７実施形態としての半導体装置の断面図。
【図３４】この発明の第８実施形態としての半導体装置の断面図。
【図３５】図３４に示す半導体装置の製造方法の一例において、当初用意したものの断面図。
【符号の説明】
【００５６】
１  ベース板
２  半導体構成体
３  接着層
４  シリコン基板
５  接続パッド
６  絶縁膜
９  上層接続パッド
１０  保護膜
１２  配線
１３  柱状電極
１４  封止膜
１５  半田ボール
【図１】
0005137320.tif 000002
【図２】
0005137320.tif 000003
【図３】
0005137320.tif 000004
【図４】
0005137320.tif 000005
【図５】
0005137320.tif 000006
【図６】
0005137320.tif 000007
【図７】
0005137320.tif 000008
【図８】
0005137320.tif 000009
【図９】
0005137320.tif 000010
【図１０】
0005137320.tif 000011
【図１１】
0005137320.tif 000012
【図１２】
0005137320.tif 000013
【図１３】
0005137320.tif 000014
【図１４】
0005137320.tif 000015
【図１５】
0005137320.tif 000016
【図１６】
0005137320.tif 000017
【図１７】
0005137320.tif 000018
【図１８】
0005137320.tif 000019
【図１９】
0005137320.tif 000020
【図２０】
0005137320.tif 000021
【図２１】
0005137320.tif 000022
【図２２】
0005137320.tif 000023
【図２３】
0005137320.tif 000024
【図２４】
0005137320.tif 000025
【図２５】
0005137320.tif 000026
【図２６】
0005137320.tif 000027
【図２７】
0005137320.tif 000028
【図２８】
0005137320.tif 000029
【図２９】
0005137320.tif 000030
【図３０】
0005137320.tif 000031
【図３１】
0005137320.tif 000032
【図３２】
0005137320.tif 000033
【図３３】
0005137320.tif 000034
【図３４】
0005137320.tif 000035
【図３５】
0005137320.tif 000036